(57)【要約】【課題】  本発明は、ライン工程及びコストの低減を目的とした、建築内装フローリング床材の表面仕上げに有効利用できる耐摩耗性に優れた反応性ホットメルト接着剤を提供する。【解決手段】    ポリオールとポリイソシアネートを反応させて得られるイソシアネート末端ポリウレタンプレポリマーからなる組成物であって、少なくとも１種類以上のＴｇ０℃以上のポリオールを接着剤の総重量に対して、３０重量％以上含み、硬化反応後の鉛筆硬度がＨＢ以上であることを特徴とする反応性ホットメルト接着剤組成物。また、建築内装フローリング床材表面に請求項該接着剤を塗工し、直ちに離型フィルムを貼り合わせることを特徴とするフローリング床材製造方法。【選択図】  なし【特許請求の範囲】
【請求項１】
ポリオールとポリイソシアネートを反応させて得られるイソシアネート末端ポリウレタンプレポリマーからなる組成物であって、少なくとも１種類以上のＴｇ０℃以上のポリオールを接着剤の総重量に対して、３０重量％以上含み、硬化反応後の鉛筆硬度がＨＢ以上であることを特徴とする反応性ホットメルト接着剤組成物。
【請求項２】
建築内装フローリング床材表面に請求項１記載の接着剤を塗工し、直ちに離型フィルムを貼り合わせることを特徴とするフローリング床材製造方法。
【発明の詳細な説明】
【技術分野】
【０００１】  本発明は、特に建築内装フローリング床材の表面仕上げに有効利用できる耐摩耗性に優れた反応性ホットメルト接着剤に関する。
【背景技術】
【０００２】  通常、建築内装フローリング床材の表面仕上げは、主に、ＵＶ硬化型塗料が用いられ、ＵＶ硬化型塗料は、ロールコーターにて塗布され、紫外線により硬化させている。
【発明の開示】
【発明が解決しようとする課題】
【０００３】  しかしながら、ＵＶ硬化型塗料での床材の表面仕上げでは、床材と塗膜の密着性を高め、必要とされる表面硬度を得る為には、塗料を何層も塗工しなければならず、塗装ライン工程が大きくなるという問題点がある。更に、ＵＶ照射による消費電力は、高コストの要因となり得る。また、表面平滑性は、必須である。
【課題を解決するための手段】
【０００４】  本発明者は、前記の問題点を解決する為、鋭意研究の結果、本発明に到達したものである。すなわち、ポリオールとポリイソシアネートを反応させて得られるイソシアネート末端ポリウレタンプレポリマーからなる組成物であって、少なくとも１種類以上のＴｇ０℃以上のポリオールを接着剤の総重量に対して、３０重量％以上含み、硬化反応後の鉛筆硬度がＨＢ以上であることを特徴とする反応性ホットメルト接着剤組成物により、塗工は１回のみ、及び、ＵＶ照射不要となり、前記の問題点を解決し得ることを見出した。【０００５】  該接着剤は、ダイコーター、ロールコーター等を用いて、建築内装フローリング床材表面に塗工し、表面平滑性を付与する為に、直ちに離型フィルムを貼り合わせ、ロール、プレス等で圧着して使用される。また、塗布厚は、より薄い方が良く、好ましくは３０μｍ以下である。塗布厚が６０μｍ以上であると、衝撃に対して、接着剤層の割れを生じ易くなる傾向にある。また、該離型フィルムは、要求される表面平滑性により任意に選択でき、特に限定されるものではないが、保護フィルムも兼ねる為、ＰＥＴフィルム、或は、オレフィンフィルムが好ましい。
【発明の効果】
【０００６】  以上述べたように、本発明によれば、特に建築内装フローリング床材の表面仕上げに有効利用でき、塗工は１回のみ、及び、ＵＶ照射不要となる工業的価値の大なる技術を持つ反応性ホットメルト接着剤の提供が可能となった。【０００７】  本発明におけるポリオールとしては、ポリエステルポリオール、ポリエーテルポリオール、アクリルポリオール、ポリオレフィンポリオール、ポリブタジエンポリオール、ポリイソプレンポリオール、ロジン変性ポリオール、ポリエチレンブチレンポリオール、ポリカーボネートポリオール、ポリカプロラクトンポリオール等が用いられる。
使用するポリオールは、少なくとも１種類以上のＴｇ０℃以上のポリオールを接着剤の総重量に対して、３０重量％以上含み、また、１分子中に１．５個以上、好ましくは２〜３個の水酸基を有するポリオールの一種、又は二種以上を設定する特性が得られるように適宜選択する。【０００８】  本発明におけるポリイソシアネート化合物としては、ジフェニルメタンジイソシアネート、ジメチルジフェニルメタンジイソシアネート、ジシクロヘキシルメタンジイソシアネート、トリレンジイソシアネート、ヘキサメチレンジイソシアネート、キシリレンジイソシアネート、Ｐ−フェニレンジイソシアネート、イソフォロンジイソシアネート等が用いられる。【０００９】  本発明におけるポリイソシアネート化合物とポリオール混合物のＮＣＯ／ＯＨ比は、１．２以上、好ましくは、１．５〜３．０の範囲となるように決定される。１．２未満では、得られるプレポリマーの粘度が高くなり過ぎ、作業性の悪化を招き、３．０を超えると得られる被膜が脆くなり、耐摩耗性の低下を生じるという欠点がある為である。【００１０】  上記ポリオール混合物とポリイソシアネート化合物からプレポリマーを得るには、加熱及び脱泡可能な混合機を用いて、５０〜１３０℃の範囲で窒素ガスをパージする等の方法で空気と遮断しつつ数時間加熱、反応させる。【００１１】  本発明では、必要に応じて、熱可塑性ポリマー（ポリウレタン、エチレン系共重合体、プロピレン系共重合体、塩化ビニル系共重合体、アクリル共重合体、スチレン−共役ジェンブロック共重合体等の各種ゴム系）、粘着付与樹脂（ロジン樹脂、ロジンエステル樹脂、水添ロジンエステル樹脂、テルペン樹脂、テルペンフェノール樹脂、水添テルペン樹脂、石油樹脂、水添石油樹脂、クマロン樹脂、ケトン樹脂、スチレン樹脂、変性スチレン樹脂、キシレン樹脂、エポキシ樹脂等の各種樹脂系）、更に触媒（ジブチルチンジラウレート、ジブチルチオンオクテート、ジメチルシクロヘキシルアミン、ジメチルベンジルアミン、トリオクチルアミン等）、顔料、酸化防止剤、紫外線吸収剤、界面活性剤、難燃剤、充填剤等を適量配合しても良い。
【発明を実施するための最良の形態】
【００１２】本発明によると、少なくとも１種類以上のＴｇ０℃以上のポリオールを接着剤の総重量に対して、３０重量％以上含み、硬化反応後の塗膜硬度がＨＢ以上であることを特徴とする接着剤組成物により、特に建築内装フローリング床材の表面仕上げに有効利用できる耐摩耗性に優れた反応性ホットメルト接着剤を得た。
【実施例】
【００１３】  次に、実施例および比較例によって本発明をさらに詳細に説明し、これらの具体例の結果を表１として示すが、本発明はこれらの例によって限定されるものではない。また、表２として、離型フィルムの有無による表面平滑性の結果を示す。
（実施例１）【００１４】  予め真空乾燥機により脱水処理したフタル酸とネオペンチル構造グリコールを主成分とするポリエステルポリオール（官能基数：２．０、分子量１０００、Ｔｇ５℃）３０重量％と、アジピン酸と１．６ヘキサンジオールを主成分とするポリエステルポリオール（官能基数：２．０、分子量５０００）４０重量％とジフェニルメタンジイソシアネート３０重量％を加熱、脱泡攪拌可能な反応容器に投入し、窒素ガス雰囲気中で混合攪拌しながら、１１０℃で２時間反応させた後、更に１１０で２時間減圧脱泡攪拌し、ポリウレタンプレポリマー（粘度：７０００Ｐａ・Ｓ／１２０℃）を得た。
（実施例２）【００１５】  予め真空乾燥機により脱水処理したプロピレンオキサイドとビスフェノールＡ構造主成分とするポリエーテルポリオール（官能基数：２．０、分子量１０００、Ｔｇ１０℃）５０重量％と、アジピン酸と１．６ヘキサンジオールを主成分とするポリエステルポリオール（官能基数：２．０、分子量５０００）３０重量％とジフェニルメタンジイソシアネート２０重量％と、加熱、脱泡攪拌可能な反応容器に投入し、窒素ガス雰囲気中で混合攪拌しながら、１１０℃で２時間反応させた後、更に１１０で２時間減圧脱泡攪拌し、ポリウレタンプレポリマー（粘度：４０００Ｐａ・Ｓ／１２０℃）を得た。
（実施例３）【００１６】  予め真空乾燥機により脱水処理したフタル酸とネオペンチル構造グリコールを主成分とするポリエステルポリオール（官能基数：２．０、分子量１５００、Ｔｇ１５℃）２０重量％とプロピレンオキサイドとビスフェノールＡ構造主成分とするポリエーテルポリオール（官能基数：２．０、分子量１０００、Ｔｇ１０℃）２５重量％と、アジピン酸と１．６ヘキサンジオールを主成分とするポリエステルポリオール（官能基数：２．０、分子量５０００）３５重量％とジフェニルメタンジイソシアネート２０重量％と、加熱、脱泡攪拌可能な反応容器に投入し、窒素ガス雰囲気中で混合攪拌しながら、１１０℃で２時間反応させた後、更に１１０で２時間減圧脱泡攪拌し、ポリウレタンプレポリマー（粘度：５０００Ｐａ・Ｓ／１２０℃）を得た。
（比較例）【００１７】（比較例１）
フタル酸とネオペンチル構造グリコールを主成分とするポリエステルポリオール（官能基数：２．０、分子量１０００、Ｔｇ５℃）を２０重量％、アジピン酸と１．６ヘキサンジオールを主成分とするポリエステルポリオール（官能基数：２．０、分子量２０００）５０重量％とした以外は、実施例１と同様とした。【００１８】（比較例２）
フタル酸とネオペンチル構造グリコールを主成分とするポリエステルポリオール（官能基数：２．０、分子量１５００、Ｔｇ１５℃）１０重量％とアロピレンオキサイドとビスフェノールＡ構造主成分とするポリエーテルポリオール（官能基数：２．０、分子量１０００、Ｔｇ１０℃）１０重量％と、アジピン酸と１．６ヘキサンジオールを主成分とするポリエステルポリオール（官能基数：２．０、分子量２０００）６０重量％とした以外は、実施例３と同様とした。【００１９】（比較例３）
アゼライン酸とネオペンチルグリコールを主成分とするポリエステルポリオール（官能基数：２．０、分子量１５００、Ｔｇ−５℃）を３０重量％、アジピン酸と１．６ヘキサンジオールを主成分とするポリエステルポリオール（官能基数：２．０、分子量２０００）４５重量％、ジフェニルメタンジイソシアネート２５重量％とした以外は、実施例１と同様とした。【００２０】  実施例１〜３で得た本発明の反応性ホットメルト接着剤と比較例１〜２で得た反応性ホットメルト接着剤を用いて以下の試験を行なった。【００２１】  フローリング床材上に実施例１〜３、比較例１〜２で得た反応性ホットメルト接着剤を、ロールコーターで３０μ塗工し、直ちに離型フィルムを貼り合わせ、８０℃ラミロール１回通しを行ない、温度２０℃、湿度６５％の条件で７日以上養生したものを試験体とした。【００２２】  ＪＩＳＫ５４００鉛筆引っかき値、試験機法に基づく、鉛筆硬度及び耐摩耗性の評価を行なった。結果を表１に示す。【００２３】  （実施例１）の接着剤を用いて、離型フィルムの有無による表面平滑性の評価を行なった。結果を表２に示す。【００２４】
【表１】
2005133051.tif 000002
【表２】
2005133051.tif 000003
【００２５】  表１から、実施例１〜３は、比較例１〜２と比較して、鉛筆硬度が、ＨＢ以上であり、耐摩耗性が優れる事が明確である。また、表２から明らかなように、接着剤を塗布直後に離型フィルムを貼り合わせる事により、表面平滑性が向上し、外観良好となる事が分かる。